(57)【要約】【課題】壁紙、ポスター等の比較的強度の低い基材の上に十分な接着力で貼り付けることができ、下地である基材を傷めずに容易に貼り替えが可能なグラフィックシートを提供する。【解決手段】本開示の一実施態様のグラフィックシートは、基材に対して貼り剥がしが可能であり、第１面及び第１面とは反対側の第２面を有するベースフィルム層と、ベースフィルム層の第２面の上又は上方に配置された粘着性を有するアクリルフォーム層とを備え、アクリルフォーム層が、エチルアクリレートに由来する単位を２０質量％以上有するアクリル系ポリマーを含む。【選択図】図１
2019101437.tif 000002
【特許請求の範囲】
【請求項１】
基材に対して貼り剥がしが可能なグラフィックシートであって、
第１面及び前記第１面とは反対側の第２面を有するベースフィルム層と、
前記ベースフィルム層の第２面の上又は上方に配置された粘着性を有するアクリルフォーム層と
を備え、
前記アクリルフォーム層が、エチルアクリレートに由来する単位を２０質量％以上有するアクリル系ポリマーを含む、グラフィックシート。
【請求項２】
前記アクリルフォーム層の初期接着力が２０℃で０．５Ｎ／２５ｍｍ以上であり、常態接着力が２０℃で８Ｎ／２５ｍｍ以下である、請求項１に記載のグラフィックシート。
【請求項３】
前記アクリルフォーム層の８０℃における損失正接（ｔａｎδ）が、せん断モード、周波数１.０Ｈｚの条件において、０．２０以下である、請求項１又は２のいずれかに記載のグラフィックシート。
【請求項４】
前記アクリルフォーム層が、複数の球状セルと、隣接し合う球状セル間の貫通孔とを有する連続気泡構造を有する、請求項１〜３のいずれか一項に記載のグラフィックシート。
【請求項５】
前記基材がポリ塩化ビニルシートである、請求項１〜４のいずれか一項に記載のグラフィックシート。
【請求項６】
前記アクリルフォーム層が、２００μｍ以下の厚みを有する、請求項１〜５のいずれか一項に記載のグラフィックシート。
【請求項７】
基材に対して貼り剥がしが可能なグラフィックシートの製造方法であって、
第１面及び前記第１面とは反対側の第２面を有するベースフィルム層を提供すること、
粘着性のアクリルフォーム層を形成すること、及び
前記ベースフィルム層の第２面の上又は上方に接合層を配置し、前記接合層の上に前記アクリルフォーム層を積層すること
を含み、前記アクリルフォーム層を形成することが、
エチルアクリレートに由来する単位を２０質量％以上有するアクリル系ポリマーを含むアクリルフォーム前駆体を発泡すること、
前記発泡したアクリルフォーム前駆体をシートに成形すること、及び
前記発泡したアクリルフォーム前駆体のシートを硬化すること
を含む、方法。
【請求項８】
前記アクリルフォーム層が難燃剤を含む、請求項１〜６のいずれか一項に記載のグラフィックシート。
【請求項９】
前記難燃剤が、水酸化アルミニウムを含む、請求項８に記載のグラフィックシート。
【請求項１０】
前記アクリルフォーム前駆体が難燃剤を含む、請求項７に記載の方法。
【請求項１１】
前記難燃剤が、水酸化アルミニウムを含む、請求項１０に記載の方法。
【請求項１２】
基材と、前記基材の表面に配置された請求項１〜６、８および９のいずれか一項に記載のグラフィックシートとを含む建築構造物。
【請求項１３】
前記基材がポリ塩化ビニルシートである請求項１２に記載の建築構造物。
【発明の詳細な説明】
【技術分野】
【０００１】
本開示はグラフィックシート、グラフィックシートの製造方法及び建築構造物に関し、特に内装用途に適したグラフィックシート、グラフィックシートの製造方法及びグラフィックシートを含む建築構造物に関する。
【背景技術】
【０００２】
住居、店舗等の商用施設、又は市役所等の公共施設の内装用途に、印刷層を担持するフィルム基材と接着層とを備えたグラフィックシートが使用されている。一時的な装飾、広告などを目的として使用されるグラフィックシートは、所定の期間が経過した後に被着体から剥がされて、新しい又は別のグラフィックシートに貼り替えられる。
【０００３】
特許文献１（特開２００３−０７６３０８号公報）は、「窓の透明ガラス、車の透明窓ガラス、透明プラスティック板等の裏面に貼って、表側より印刷画像を見る、いわゆる裏貼り広告ポスターシート」として使用するミクロ吸盤シートを記載している。
【０００４】
特許文献２（特開２０１３−１１４１３７号公報）は、「ガラスやプラスチックフィルムなどの透明な被着体への裏貼り広告ポスター、鉄道や車のガラス内側に貼ることが可能な広告ステッカー等に好適に適用される」印刷層付発泡体を記載している。
【先行技術文献】
【特許文献】
【０００５】
【特許文献１】特開２００３−０７６３０８号公報
【特許文献２】特開２０１３−１１４１３７号公報
【発明の概要】
【発明が解決しようとする課題】
【０００６】
従来、壁紙等の基材に貼りつけられるグラフィックシートとして、基材からの剥落を防止するため、基材に対して十分な接着力を有する粘着シートが用いられていた。しかし、基材の剥がれ又は破損が生じにくい窓ガラス、コンクリート等とは異なり、ポリ塩化ビニルシート等の壁紙の上に貼られた使用済みのグラフィックシートを貼り替える場合、貼り付けられたグラフィックシートを剥がす際に、基材である壁紙等も一緒に剥がれてしまう、あるいは破損してしまうことがあり、その場合壁紙等を取り除いて再度施工する手間が発生していた。一時的な装飾、広告などを目的として使用されるグラフィックシートは短期間の貼り替えが望まれており、高い頻度で貼り替えに伴う施工を行う必要があった。
【０００７】
本開示は、壁紙、ポスター等の比較的強度の低い基材の上に十分な接着力で貼り付けることができ、下地である基材を傷めずに容易に貼り替えが可能なグラフィックシートを提供することを課題とする。
【課題を解決するための手段】
【０００８】
本開示の一実施態様によれば、基材に対して貼り剥がしが可能なグラフィックシートであって、第１面及び前記第１面とは反対側の第２面を有するベースフィルム層と、前記ベースフィルム層の第２面の上又は上方に配置された粘着性を有するアクリルフォーム層とを備え、前記アクリルフォーム層が、エチルアクリレートに由来する単位を２０質量％以上有するアクリル系ポリマーを含む、グラフィックシートが提供される。
【０００９】
本開示の別の実施態様によれば、基材に対して貼り剥がしが可能なグラフィックシートの製造方法であって、第１面及び前記第１面とは反対側の第２面を有するベースフィルム層を提供すること、粘着性のアクリルフォーム層を形成すること、及び前記ベースフィルム層の第２面の上又は上方に接合層を配置し、前記接合層の上に前記アクリルフォーム層を積層することを含み、前記アクリルフォーム層を形成することが、エチルアクリレートに由来する単位を２０質量％以上有するアクリル系ポリマーを含むアクリルフォーム前駆体を発泡すること、前記発泡したアクリルフォーム前駆体をシートに成形すること、及び前記発泡したアクリルフォーム前駆体のシートを硬化することを含む、方法が提供される。
【００１０】
本開示のさらに別の実施態様によれば、基材と、前記基材の表面に配置された上記グラフィックシートとを含む建築構造物が提供される。
【発明の効果】
【００１１】
本開示のグラフィックシートは、壁紙、ポスター等の比較的強度の低い基材の上に十分な接着力で貼り付けることができ、下地である基材を傷めずに容易に貼り替えが可能である。そのため、作業に熟練する者でなくても糊残り及び基材破壊を生じさせずにグラフィックシートの施工及び除去を行うことができる。本開示のグラフィックシートは、一時的な装飾又は広告用のグラフィックシートとして、住居、商用施設及び公共施設の内装用途に好適に使用することができる。
【００１２】
なお、上述の記載は、本発明の全ての実施態様及び本発明に関する全ての利点を開示したものとみなしてはならない。
【図面の簡単な説明】
【００１３】
【図１】本開示の一実施態様のグラフィックシートの概略断面図である。
【発明を実施するための形態】
【００１４】
以下、本発明の代表的な実施態様を例示する目的で、図面を参照しながらより詳細に説明するが、本発明はこれらの実施態様に限定されない。
【００１５】
本開示において「シート」には「フィルム」と呼ばれる物品も包含される。
【００１６】
本開示において「（メタ）アクリル」とはアクリル又はメタクリルを意味し、「（メタ）アクリレート」とはアクリレート又はメタクリレートを意味する。
【００１７】
本開示において「粘着性（感圧接着性）」とは、使用温度範囲で、例えば０℃以上、５０℃以下の範囲で僅かな圧力を加えることで様々な表面に接着し、相変化（例えば液体から固体へ）を呈さない材料又は組成物の特性を意味する。
【００１８】
本開示において「透明」とは、可視光領域（４００ｎｍ〜７００ｎｍ）において、グラフィックシート又はその構成要素が、全光線透過率が約６０％以上、好ましくは約８０％以上、より好ましくは約９０％以上である領域を有することを意味する。グラフィックシートの全体が透明であってもよく、一部又は複数の部分が透明であってもよい。全光線透過率はＪＩＳ  Ｋ  ７３６１−１：１９９７（ＩＳＯ  １３４６８−１：１９９６）に準拠して決定される。
【００１９】
本開示の一実施態様のグラフィックシートは、基材に対して貼り剥がしが可能なグラフィックシートであって、第１面及び第１面とは反対側の第２面を有するベースフィルム層と、ベースフィルム層の第２面の上又は上方に配置された粘着性を有するアクリルフォーム層とを備える。「ベースフィルム層の第２面の上に配置された」とは、アクリルフォーム層がベースフィルム層の第２面に直接接触して配置されていることを意味し、「ベースフィルム層の第２面の上方に配置された」とは、アクリルフォーム層がベースフィルム層の第２面に直接接触せずに、例えば接合層などの他の層を介して配置されていることを意味する。他の層について言及される「上」及び「上方」の定義も同様である。
【００２０】
図１に、本開示の一実施態様によるグラフィックシート１０の模式的な断面図を示す。グラフィックシート１０は、第１面（図１では上面）及び第１面とは反対側の第２面（図１では下面）を有するベースフィルム層１２と、ベースフィルム層１２の第２面の上に配置された粘着性を有するアクリルフォーム層１４とを含む。図１に示すようにベースフィルム層１２とアクリルフォーム層１４とは直接接触していてもよく、接合層を介して接着されていてもよい。ベースフィルム層１２は、アクリルフォーム層１４又は他の層との接触面にプライマー処理、コロナ処理などの表面処理を有してもよい。図１では、任意の構成要素としてアクリルフォーム層１４の上（図１では下面）にライナー１６が配置されている。
【００２１】
ベースフィルム層として、様々な樹脂、例えばポリメチルメタクリレート（ＰＭＭＡ）を含むアクリル樹脂、ポリウレタン（ＰＵ）、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、フッ素樹脂、エチレン−酢酸ビニル共重合体（ＥＶＡ）、エチレン−アクリル酸共重合体、エチレン−エチルアクリレート共重合体、エチレン−酢酸ビニル共重合体、アクリロニトリル−ブタジエンゴム（ＮＢＲ）、アクリロニトリル−ブタジエン−スチレン共重合体（ＡＢＳ）などの共重合体又はこれらの混合物を含むフィルムが使用できる。
【００２２】
強度、耐衝撃性などの観点から、ベースフィルム層としてポリウレタン、ポリ塩化ビニル、ポリエチレンテレフタレート、アクリロニトリル−ブタジエン−スチレン共重合体又はポリカーボネートを含むフィルムが有利に使用できる。ベースフィルム層は、印刷インクのレセプタ層として、及び／又は外部からの穿刺、衝撃などから基材表面を保護する保護層として機能することもできる。ベースフィルム層を印刷インクのレセプタ層として機能させる場合、ベースフィルム層がポリ塩化ビニル又はポリウレタンを含むフィルムであることが、印刷適性、耐溶剤性（例えば耐アルコール性）などの点で有利である。ポリ塩化ビニルを含むフィルム層はグラフィックシートを難燃性とする上でも有利である。
【００２３】
ベースフィルム層の厚みは様々であってよいが、グラフィックシートの強度及び取扱い性の観点から、一般に約１０μｍ以上、約２０μｍ以上、又は約５０μｍ以上、約５００μｍ以下、約２００μｍ以下、又は約１００μｍ以下とすることができる。ベースフィルム層が平坦でない場合のベースフィルム層の厚みとは、ベースフィルム層のうち最も薄い部分の厚みを意味する。例えば、ベースフィルム層はエンボス加工されていてもよい。エンボス加工の深さは、一般にベースフィルム層の厚み未満の範囲で、約１μｍ以上、約２μｍ以上、又は約５μｍ以上、約５０μｍ以下、約２０μｍ以下、又は約１０μｍ以下とすることができる。
【００２４】
ベースフィルム層は透明であっても不透明であってもよく、着色されていてもよい。一実施態様ではベースフィルム層は白色に着色されている。この実施態様は、ベースフィルム層の上に直接又は間接的に配置される印刷層によって作られる画像の鮮明さ、発色などの点で有利である。
【００２５】
一実施態様ではベースフィルム層は中実である。この実施態様は、ベースフィルム表面に気泡を外部に排除するための通気孔のようなベースフィルム材料の不連続部がないため、グラフィックシートの美観の点で有利である。
【００２６】
アクリルフォーム層は粘着性を有しており、エチルアクリレートに由来する単位を約２０質量％以上有するアクリル系ポリマーを含む。いくつかの実施態様では、アクリルフォーム層はエチルアクリレートに由来する単位を約２２質量％以上、約２４質量％以上、又は約２６質量％以上、約５５質量％以下、約５０質量％以下、又は約４８質量％以下有するアクリル系ポリマーを含む。一般的な粘着性アクリル系ポリマーと比較して、アクリルフォーム層に含まれるアクリル系ポリマーがエチルアクリレートに由来する単位を約２０質量％以上と大量に有することで、ポリ塩化ビニルシートを含む壁紙などの基材にグラフィックシートを固定するのに十分な接着力と、糊残り及び基材破壊を生じさせずにグラフィックシートを基材から容易に除去するのに十分な凝集力とをアクリルフォーム層に付与することができる。
【００２７】
エチルアクリレートに由来する単位を約２０質量％以上有するアクリル系ポリマーは、例えば重合性成分１００質量部を基準としてエチルアクリレートを約２０質量部以上含む重合性組成物をラジカル重合することによって形成することができる。本開示における「重合性成分」とは、以下に説明するラジカル重合により重合可能な成分を意味する。「重合性成分」が質量部に関して用いられるときは、これらの成分の合計質量を意味する。重合性組成物のラジカル重合は、例えば溶液重合、懸濁重合、乳化重合、塊状重合などにより行うことができる。
【００２８】
一実施態様では、エチルアクリレートに由来する単位を約２０質量％以上有するアクリル系ポリマーは乳化重合によって形成される。重合性組成物は一般に水中油滴（Ｏ／Ｗ型）のエマルション組成物である。エチルアクリレート以外の重合性モノマーとして、一般に炭素原子数が１２以下のアルキル基を有するアルキル（メタ）アクリレート、例えば、メチル（メタ）アクリレート、エチルメタクリレート、ｎ−ブチル（メタ）アクリレート、イソアミル（メタ）アクリレート、２−メチルブチル（メタ）アクリレート、ｎ−ヘキシル（メタ）アクリレート、２−エチルヘキシル（メタ）アクリレート、イソオクチル（メタ）アクリレート、イソノニル（メタ）アクリレート、デシル（メタ）アクリレート、ドデシル（メタ）アクリレート、シクロヘキシル（メタ）アクリレート、イソボルニル（メタ）アクリレートなどのアルキル（メタ）アクリレート、又はこれらの２種以上の組み合わせを重合性エマルション組成物に含めることができる。
【００２９】
いくつかの実施態様では、エチルアクリレートの配合量は、重合性エマルション組成物の重合性成分１００質量部を基準として、合計で約２０質量部以上、約２２質量部以上、約２４質量部以上、又は約２６質量部以上、約５５質量部以下、約５０質量部以下、又は約４８質量部以下であり、エチルアクリレート以外のアルキル（メタ）アクリレートの配合量は、重合性エマルション組成物の重合性成分１００質量部を基準として、合計で約４０質量部以上、約４２質量部以上、又は約４４質量部以上、約７０質量部以下、約６８質量部以下、又は約６５質量部以下である。
【００３０】
エチルアクリレート及び上記アルキル（メタ）アクリレートと重合可能な他のモノマーとして、フェノキシエチル（メタ）アクリレートなどのフェノキシアルキル（メタ）アクリレート；メトキシプロピル（メタ）アクリレート、２−メトキシブチル（メタ）アクリレートなどのアルコキシアルキル（メタ）アクリレート；グリシジル（メタ）アクリレート、アリルグリシジルエーテルなどのエポキシ基含有モノマー；テトラヒドロフルフリル（メタ）アクリレートなどの環状エーテル含有（メタ）アクリレート；２−ヒドロキシエチル（メタ）アクリレート、２−ヒドロキシプロピル（メタ）アクリレート、４−ヒドロキシブチル（メタ）アクリレートなどの水酸基含有モノマー；（メタ）アクリル酸、クロトン酸、イタコン酸、フマル酸、シトラコン酸、マレイン酸などのカルボキシル基含有モノマー及びそれらの酸無水物；（メタ）アクリロニトリル、（メタ）アクリルアミド、又はこれらの２種以上の組み合わせを使用することができる。
【００３１】
水酸基含有モノマー、カルボキシル基含有モノマー及びそれらの酸無水物、（メタ）アクリロニトリル、並びに（メタ）アクリルアミドは、比較的高い極性を有する官能基を分子内に有する極性モノマーである。極性モノマーは、アクリル系ポリマーに高い凝集力を付与する、及び／又はアクリル系ポリマーと基材表面との相互作用を高めることができる。いくつかの実施態様では、極性モノマーの配合量は、重合性エマルション組成物の重合性成分１００質量部を基準として、合計で約２質量部以上、約４質量部以上、又は約６質量部以上、約１８質量部以下、約１５質量部以下、又は約１３質量部以下である。
【００３２】
重合性エマルション組成物は、重合性モノマーとして多官能性モノマーを含んでもよい。多官能性モノマーは鎖長延長剤又は架橋剤として機能し、アクリルフォーム層の凝集力を高めて糊残りを低減することに寄与する。多官能性モノマーとして、１，６−ヘキサンジオールジ（メタ）アクリレート、エチレングリコールジ（メタ）アクリレート、ネオペンチルグリコールジ（メタ）アクリレート、トリメチロールプロパントリ（メタ）アクリレート、ポリ（エチレングリコール）ジ（メタ）アクリレート、ポリ（プロピレングリコール）ジ（メタ）アクリレート、ポリブタジエンジ（メタ）アクリレート、ポリウレタンジ（メタ）アクリレート、ジアリルフタレート、ジビニルベンゼン、アリル（メタ）アクリレート、又はこれらの２種以上の組み合わせを使用することができる。いくつかの実施態様では、多官能性モノマーの配合量は、重合性エマルション組成物の重合性成分１００質量部を基準として、約０．１質量部以上、約０．５質量部以上、又は約１質量部以上、約１０質量部以下、約５質量部以下、又は約３質量部以下である。一実施態様では重合性エマルション組成物は多官能性モノマーを含まない。
【００３３】
重合性エマルション組成物は、一般に乳化重合に使用可能な水溶性又は油溶性の重合開始剤を含む。水溶性重合開始剤として、過硫酸アンモニウム、過硫酸ナトリウム、過硫酸カリウムなどの過硫酸塩、及びこれらの混合物；上記過硫酸塩と、メタ重亜硫酸ナトリウム、亜硫酸水素ナトリウムなどの還元剤との反応生成物を含むレドックス反応開始剤；４，４’−アゾビス（４−シアノペンタン酸）及びその可溶性塩（例えば、ナトリウム塩、カリウム塩など）などを使用することができる。水溶性重合開始剤として、過硫酸アンモニウム、過硫酸ナトリウム、過硫酸カリウムなどの過硫酸塩又はこれらの混合物を有利に使用することができる。油溶性重合開始剤として、過酸化ベンゾイル、ラウロイルペルオキシド、ビス（４−ｔｅｒｔ−ブチルシクロヘキシル）ペルオキシジカーボネートなどの有機過酸化物；２，２’−アゾビスイソブチロニトリル、２，２’−アゾビス（２−メチルブチロニトリル）、ジメチル−２，２−アゾビス（２−メチルプロピオネート）、４，４’−アゾビス（４−シアノバレリアン酸）、２，２’−アゾビス（２−メチルプロピオン酸）ジメチル、アゾビス（２，４−ジメチルバレロニトリル）（ＡＶＮ）などのアゾ系重合開始剤などを使用することができる。重合開始剤が水溶性重合開始剤であることが有利である。いくつかの実施態様では、重合開始剤の配合量は、重合性エマルション組成物の重合性成分１００質量部を基準として、一般に約０．０１質量部以上、又は約０．０５質量部以上、約５質量部以下、又は約３質量部以下である。
【００３４】
重合性エマルション組成物は、乳化剤としてアニオン性界面活性剤、カチオン性界面活性剤、非イオン性界面活性剤、又はこれらの組み合わせを含んでもよい。非イオン性界面活性剤のＨＬＢ（親水性−親油性バランス）は、約７以上、又は約１０以上、約１９以下とすることができる。いくつかの実施態様では、乳化剤の配合量は、重合性エマルション組成物の重合性成分１００質量部を基準として、合計で約０．３質量部以上、約０．５質量部以上、又は約０．８質量部以上、約３質量部以下、約２．５質量部以下、又は約２質量部以下である。
【００３５】
一実施態様では、乳化剤はアニオン性界面活性剤である。アニオン性界面活性剤として、ラウリン酸ナトリウム、ミリスチン酸ナトリウム、ステアリン酸ナトリウム、ステアリン酸アンモニウム、オレイン酸ナトリウム、オレイン酸カリウム石鹸、ひまし油カリウム石鹸、やし油カリウム石鹸、ラウロイルサルコシンナトリウム、ミリストイルサルコシンナトリウム、オレイルサルコシンナトリウム、ココイルサルコシンナトリウム、やし油アルコール硫酸ナトリウム、ポリオキシエチレンラウリルエーテル硫酸ナトリウム、アルキルスルホコハク酸ナトリウム、ラウリルスルホ酢酸ナトリウム、ドデシルベンゼンスルホン酸ナトリウムなどのアルキルベンゼンスルホン酸ナトリウム、α−オレフィンスルホン酸ナトリウム、又はこれらの組み合わせが挙げられる。
【００３６】
重合性エマルション組成物は分散媒として水、例えばイオン交換水を含む。エマルション組成物がさらに水溶性溶媒を含んでもよい。水溶性溶媒として、例えば、メタノール、エタノール、イソプロパノール、エチルカルビトール、エチルセロソルブ、ブチルセロソルブなどのアルコールなどが挙げられる。
【００３７】
重合性エマルション組成物は任意成分として連鎖移動剤、ｐＨ調整剤、その他の添加剤を含んでもよい。
【００３８】
重合性エマルション組成物中の重合性成分の含有量は、約１０質量％以上、約２０質量％以上、又は約３０質量％以上、約９０質量％以下、約８０質量％以下、又は約７５質量％以下とすることができる。
【００３９】
重合性エマルション組成物の乳化重合は、組成物を撹拌しながら加熱することにより進行させることができる。乳化重合を窒素ガス、アルゴンガスなどの不活性ガス雰囲気下で行うことが望ましい。乳化重合の温度は約５０℃以上、約６０℃以上、又は約７０℃以上、約９５℃以下、約９０℃以下、又は約８５℃以下とすることができる。乳化重合の反応時間は、約１０分以上、約３０分以上、又は約１時間以上、約１５時間以下、約１０時間以下、又は約８時間以下とすることができる。乳化重合中の重合性エマルション組成物のｐＨは約２以上、又は約３以上、約７以下、又は約６以下に維持することが望ましい。
【００４０】
アクリルフォーム層は、乳化重合により得られたアクリル系ポリマーを含むアクリルフォーム前駆体を発泡し、発泡したアクリルフォーム前駆体をシートに成形し、発泡したアクリルフォーム前駆体のシートを硬化することによって形成することができる。一実施態様ではアクリルフォーム前駆体はエマルション組成物であり、乳化重合により生成したアクリル系ポリマーを含むエマルションをアクリルフォーム前駆体の調製に使用することができる。
【００４１】
アクリルフォーム前駆体の発泡には、アクリルフォーム前駆体に発泡剤を添加して組成物中で発泡させる化学発泡法、又はアクリルフォーム前駆体に気泡形成用ガスを分散混入させる機械発泡法を使用することができる。アクリルフォーム前駆体中の成分の化学安定性の観点から機械発泡法を使用することが望ましい。
【００４２】
機械発泡法における気泡形成用ガスとしてアクリルフォーム前駆体の成分に対して不活性な気体が使用される。気泡形成性ガスとして、アルゴン、窒素などの不活性ガスを用いることができ、安価であることから窒素ガスを用いることが有利である。気泡形成用ガスの使用量は、一般にアクリルフォーム前駆体の体積を基準として約５体積％以上、又は約１０体積％以上、約３０体積％以下、又は約２０体積％以下とすることができる。
【００４３】
アクリルフォーム前駆体は難燃剤を含んでもよい。難燃剤を使用することでアクリルフォーム前駆体を用いて作製するアクリルフォーム層およびグラフィクシートの難燃性を上げることができる。特に難燃性が要求される室内用途でグラフィクシートを使用する場合に有益である。難燃剤として、例えば、ハロゲン系難燃剤および非ハロゲン系難燃剤を使用することができる。ハロゲン系難燃剤は高い難燃性を付与することが可能であるが、ハロゲンガスの発生を避けるためには非ハロゲン系難燃剤を使用することが好ましい。非ハロゲン系難燃剤としては、例えば、水酸化アルミニウム等の水和金属化合物を使用することができる。難燃剤として水酸化アルミニウムを使用する場合において、いくつかの実施態様では、水酸化アルミニウムの配合量は、アクリルフォーム前駆体１００質量部を基準として、約３質量部以上、または約１０質量部以上、または約１５質量部以上である。この範囲の水酸化アルミニウムを加えることで実用的な不燃性を得ることができる。また、水酸化アルミニウムの配合量は、アクリルフォーム前駆体１００質量部を基準として、約２７質量部以下、約２６質量部以下または、約２５質量部以下である。水酸化アルミニウムの量をこの範囲に抑えることで、接着力の低下を抑え、実用的な接着力を維持することができる。
【００４４】
アクリルフォーム前駆体は増粘剤を含んでもよい。増粘剤を使用することでアクリルフォーム前駆体をシートに成形したときにシートの形状保持性を高めることができる。増粘剤として、例えばアクリル樹脂エマルジョンを使用することができる。いくつかの実施態様では、増粘剤の配合量は、アクリルフォーム前駆体１００質量部を基準として、合計で約１質量部以上、又は約３質量部以上、約１５質量部以下、又は約１０質量部以下である。
【００４５】
アクリルフォーム前駆体は整泡剤を含んでもよい。整泡剤を使用することでアクリルフォーム層のシートへの成形及び硬化中に気泡を維持して、グラフィックシートと基材の界面における気泡の混入を抑制又は防止し、高い接着力を発揮することが可能な気泡構造を形成することができる。整泡剤として、例えば、アルキルベタイン両性化物・脂肪酸アルカノールアミド混合物、オレアミドＭＥＡスルホコハク酸２Ｎａなどのアニオン性界面活性剤、又はそれらの組み合わせを使用することができる。いくつかの実施態様では、整泡剤の配合量は、アクリルフォーム前駆体１００質量部を基準として、合計で約１．０質量部以上、又は約３質量部以上、約１５質量部以下、又は約１０質量部以下である。
【００４６】
アクリルフォーム前駆体は架橋剤を含んでもよい。架橋剤を用いてアクリル系ポリマーを架橋することにより、アクリルフォーム層の強度及び凝集力を高めて、糊残りを低減することができる。架橋剤として、イソシアネート化合物、メラミン化合物、ポリ（メタ）アクリレート化合物、エポキシ化合物、オキサゾリン基含有化合物、アミド化合物、ビスアミド化合物、例えば、１，１’−イソフタロイル−ビス（２−メチルアジリジン）などの二塩基酸のビスアジリジン誘導体、又はこれらの組み合わせを使用することができる。架橋剤として、エポキシ化合物又はイソシアネート化合物、特にエポキシ化合物を使用することが有利である。いくつかの実施態様では、架橋剤の配合量は、アクリル系ポリマー１００質量部を基準として、一般に約０．１質量部以上、約０．５質量部以上、又は約１質量部以上、約３０質量部以下、約２０質量部以下、又は約１５質量部以下である。
【００４７】
アクリルフォーム前駆体は難燃剤を含んでもよい。アクリルフォーム層に難燃剤を含ませることで、例えばＩＳＯ  ５６６０−１による発熱性試験（コーンカロリメータ法）において不燃性を有するグラフィックシートを形成することができる。難燃剤として有機系難燃剤又は無機系難燃剤を使用することができる。有機系難燃剤として、トリス（トリブロモネオペンチル）ホスフェート、塩素化パラフィンなどのハロゲン系難燃剤、ポリリン酸アンモニウム、トリクレジルホスフェートなどのリン系難燃剤などが挙げられる。無機系難燃剤として、水酸化アルミニウム、水酸化マグネシウムなどの金属水酸化物、三酸化アンチモンなどのアンチモン系難燃剤などが挙げられる。難燃剤として水酸化アルミニウム、水酸化マグネシウムなどの金属水酸化物を用いることが、接着力の維持、安全性などの点で有利である。難燃剤の配合量は、アクリル系ポリマー１００質量部を基準として、約５質量部以上、約１０質量部以上、又は約１２質量部以上、約３５質量部以下、約３０質量部以下、又は約２８質量部以下とすることができる。
【００４８】
いくつかの実施態様において、難燃剤として水酸化アルミニウムを用いた場合は、アクリル系ポリマー１００質量部を基準として、水酸化アルミニウムを約１０質量部以上、より好ましくは約１２質量部以上とすることで、良好な難燃性を得ることができる。一方、アクリル系ポリマー１００質量部を基準として、水酸化アルミニウムを約３５質量部以下、より好ましくは３０質量部以下とすることで、実用的な難燃性と接着力の双方を維持することができる。
【００４９】
アクリルフォーム前駆体は充填材を含んでもよい。充填材を使用することで、硬化後のアクリルフォーム層の機械特性を高め、加工性を改善し、又は製品単価を下げることができる。充填材として、ガラスビーズ、ポリマー中空微小球、ポリマービーズ、弾性微小球、粘着性ポリマー微小球などが挙げられる。
【００５０】
アクリルフォーム前駆体は、本発明の効果を損なわない限り、粘着付与剤、可塑剤、染料、顔料、結晶性ポリマー、酸化防止剤、紫外線吸収剤、光安定剤などのその他の添加剤を含んでもよい。
【００５１】
機械発泡法などにより得られた、発泡したアクリルフォーム前駆体を、ベースフィルム層又はライナーの上に塗布してシートに成形することができる。一実施態様では、発泡したアクリルフォーム前駆体はライナー上でシートに成形される。ライナーとして、必要に応じて剥離処理を表面に有するポリマーフィルム、例えば、ポリエチレンテレフタレート（ＰＥＴ）フィルムを用いることができる。
【００５２】
シートに成形されたアクリルフォーム前駆体の硬化は、加熱、赤外線照射などによって行うことができる。硬化温度は約１００℃以上、約１２０℃以上、又は約１３５℃以上、約２００℃以下、約１８０℃以下、又は約１５０℃以下とすることができる。硬化時間は、約１０秒以上、約３０秒以上、又は約１分以上、約３０分以下、約１５分以下、又は約１０分以下とすることができる。
【００５３】
アクリルフォーム層に含まれるアクリル系ポリマーのガラス転移温度（Ｔｇ）は、例えば、約−６０℃以上、又は約−５０℃以上、約２５℃以下、約０℃以下、又は約−１０℃以下とすることができる。アクリル系ポリマーのガラス転移温度を上記範囲とすることにより、アクリルフォーム層の接着力を調節してアクリルフォーム層に必要な接着力と易除去性の両方を付与することができる。アクリル系ポリマーのガラス転移温度（Ｔｇ）は、せん断モード、周波数１．０Ｈｚ、温度範囲−６０℃〜２００℃、昇温速度５℃／分の条件で動的粘弾性測定を行い、損失正接（ｔａｎδ）の初期ピーク温度により決定することができる。アクリル系ポリマーのガラス転移温度（Ｔｇ）を、アクリル系ポリマーがｎ種類のモノマーから共重合されているとして、下記のＦＯＸの式（Fox, T. G., Bull. Am. Phys. Soc., 1 (1956), p. 123）より求めることもできる。
【数１】
2019101437.tif 000003
（Ｔｇ１：成分１のホモポリマーのガラス転移温度
Ｔｇ２：成分２のホモポリマーのガラス転移温度
・・・
Ｔｇｎ：成分ｎのホモポリマーのガラス転移温度
Ｘ１：重合の際に添加した成分１のモノマーの質量分率
Ｘ２：重合の際に添加した成分２のモノマーの質量分率
・・・
Ｘｎ：重合の際に添加した成分ｎのモノマーの質量分率
Ｘ１＋Ｘ２＋・・・＋Ｘｎ＝１）
【００５４】
一実施態様ではアクリルフォーム層は凹凸を有する微細構造化表面を有する。グラフィックシートの基材への貼り付け時にアクリルフォーム層表面と基材表面に挟まれた空気は、微細構造化表面に形成された開口、又はアクリルフォーム層内部の通路を通じて外部に排出されるかアクリルフォーム層に吸収されて、グラフィックシートと基材の界面における観察可能な気泡の混入を抑制又は防止することができる。そのため、熟練者でなくても、気泡残りに起因する外観不良を発生させずに、グラフィックシートの施工を容易に行うことができる。
【００５５】
一実施態様ではアクリルフォーム層は連続気泡フォームであり、連続気泡が微細構造化表面の開口又はアクリルフォーム層内部の空洞を構成する。例えば、図１に示す実施態様では、連続気泡フォームであるアクリルフォーム層１４の微細構造化表面１７は複数の開口１８を有し、アクリルフォーム層１４はその内部に開口１８と連通した空洞１９を含む。グラフィックシートの貼り付け時にアクリルフォーム層１４と基材表面に挟まれた空気は、開口１８を通って空洞１９の内部に保持されるか、あるいは空洞１９がアクリルフォーム層１４の外縁まで連通している場合はそこから外部に排出される。このようにして、グラフィックシートと基材の界面に観察可能な気泡が混入することが抑制又は防止される。アクリルフォーム層として連続気泡フォームを使用する場合は、気泡の大きさ及び数密度、アクリルフォーム層の密度、厚み、樹脂組成、製造条件等を調整することで、粘着性を調整することができる。
【００５６】
アクリルフォーム層の気泡の平均直径は、一般に約１μｍ以上、約５μｍ以上、又は約１０μｍ以上、約３００μｍ以下、約２５０μｍ以下、又は約２００μｍ以下とすることができる。気泡の平均直径を上記範囲とすることにより、グラフィックシートの基材への貼り付け時にアクリルフォーム層表面と基材表面に挟まれた空気をこれらの気泡内に保持することができると共に、外部からの水などの侵入による接着力の低下を抑制することができる。気泡の平均直径を上記範囲とすることにより、ベースフィルム層を印刷インクのレセプタ層としてその上に溶剤インクを用いて印刷したときに、ベースフィルム層を透過した溶剤がアクリルフォーム層に侵入することによる接着力の低下を抑制することもできる。
【００５７】
アクリルフォーム層の微細構造化表面の開口の平均直径は、一般に約１μｍ以上、約５μｍ以上、又は約１０μｍ以上、約３００μｍ以下、約２５０μｍ以下、又は約２００μｍ以下とすることができる。開口の平均直径を上記範囲とすることにより、グラフィックシートの基材への貼り付け時にアクリルフォーム層表面と基材表面に挟まれた空気を速やかにアクリルフォーム層内部の空洞に移動させることができる。
【００５８】
アクリルフォーム層の微細構造化表面における開口の面積は、アクリルフォーム層の面積を基準として、一般に約１％以上、約５％以上、又は約１０％以上、約３０％以下、約２５％以下、又は約２０％以下とすることができる。開口の面積を上記範囲とすることにより、グラフィックシートの基材への貼り付け時にアクリルフォーム層表面と基材表面に挟まれた空気を速やかにアクリルフォーム層内部の空洞に移動させつつ、十分な接着力でグラフィックシートを基材上に固定することができる。
【００５９】
アクリルフォーム層が、複数の球状セルと、隣接し合う球状セル間の貫通孔とを有する連続気泡構造を有してもよい。球状セルの平均直径は約５μｍ以上、約３００μｍ以下であってよく、貫通孔の平均直径が約０．１μｍ以上、約５μｍ未満であってよい。いくつかの実施態様では、球状セルの平均直径は、約８μｍ以上、又は約１０μｍ以上、約１００μｍ以下、又は約２０μｍ以下である。いくつかの実施態様では、貫通孔の平均直径は、約０．５μｍ以上、又は約１μｍ以上、約４μｍ以下、又は約３μｍ以下である。
【００６０】
アクリルフォーム層の気泡含有量は、アクリルフォーム層の体積を基準として、一般に約２体積％以上、約５体積％以上、又は約１０体積％以上、約３０体積％以下、約２５体積％以下、又は約２０体積％以下とすることができる。気泡含有量を上記範囲とすることにより、アクリルフォーム層に必要な接着力と強度を付与することができる。
【００６１】
アクリルフォーム層の密度は、一般に約０．２ｇ／ｃｍ３以上、約０．３ｇ／ｃｍ３以上、又は約０．５ｇ／ｃｍ３以上、約１．５ｇ／ｃｍ３以下、約０．９ｇ／ｃｍ３以下、又は約０．７ｇ／ｃｍ３以下とすることができる。密度を上記範囲とすることにより、アクリルフォーム層に必要な接着力と強度を付与することができる。
【００６２】
アクリルフォーム層の硬さは特に限定されないが、基材に対する貼り剥がしの際にグラフィックシートに生じる変形によりクラック等が生じない程度の柔軟性をアクリルフォーム層が有することが望ましい。
【００６３】
いくつかの実施態様では、アクリルフォーム層の８０℃における損失正接（ｔａｎδ）が、約０．２０以下、約０．１９以下、又は約０．１８以下である。アクリル系ポリマーのｔａｎδを上記範囲とすることにより、アクリルフォーム層の接着力を調節してアクリルフォーム層に必要な接着力と易除去性の両方を付与することができる。アクリル系ポリマーのｔａｎδは、せん断モード、周波数１．０Ｈｚ、温度範囲−６０℃〜２００℃、昇温速度５℃／分の条件で動的粘弾性測定を行うことで決定することができる。
【００６４】
いくつかの実施態様では、アクリルフォーム層の基材に対する初期接着力が、２０℃で約０．５Ｎ／２５ｍｍ以上、約１Ｎ／２５ｍｍ以上、又は約２Ｎ／２５ｍｍ以上である。初期接着力が上記範囲であれば、貼り付け時において、グラフィックシートを基材に対して剥離させることなく十分な保持力で接着固定することができる。
【００６５】
いくつかの実施態様では、アクリルフォーム層の基材に対する常態接着力が、２０℃で約８Ｎ／２５ｍｍ以下、約６Ｎ／２５ｍｍ以下、又は約４Ｎ／２５ｍｍ以下である。常態接着力が上記範囲であれば、例えば基材としてポリ塩化ビニルシートなどが貼られた壁に対しても、基材に傷をつけることなく、グラフィックシートのみを剥がすことができる。
【００６６】
これらの接着力は、長さ１５０ｍｍ、幅２５ｍｍに切断されたグラフィックシートを目的の基材に２０℃の環境下でＪＩＳ  Ｚ  ０２３７に準拠して貼り付け、引張試験機を用いて温度２０℃、速度３００ｍｍ／分で１８０度剥離を行ったときの値であり、初期接着力は貼り付けてから２０分後、常態接着力は貼り付けてから室温下で２４時間経過後の接着力をいう。
【００６７】
アクリルフォーム層の厚みは、一般に約１０μｍ以上、約２０μｍ以上、又は約３０μｍ以上、約２００μｍ以下、約１８０μｍ以下、又は約１６０μｍ以下とすることができる。アクリルフォーム層の厚みとは、アクリルフォーム層のうち最も薄い部分の厚みを意味する。アクリルフォーム層の厚みを上記範囲のように比較的薄いものとすることで、グラフィックシートのフレキシビリティを確保し、壁紙等の基材面への良好な追従性を確保することができる。
【００６８】
アクリルフォーム層の接着面（アクリルフォーム層が基材と接触して接着に寄与する領域）の面積は、アクリルフォーム層の面積の約１％以上、約５％以上、又は約１０％以上、１００％未満、約９９％以下、約９５％以下、又は約９０％以下とすることができる。
【００６９】
一実施態様では、グラフィックシートの厚みに沿った方向から見たときに、アクリルフォーム層がベースフィルム層と実質的に同じ形状及び面積である、又は同じ形状及び面積である。すなわち、アクリルフォーム層がベースフィルム層の実質的に全面に延在する、又は全面に延在する。いくつかの実施態様では、アクリルフォーム層の面積は、ベースフィルム層の面積の約３％以上、約５％以上、又は約１０％以上、１００％以下、約９５％以下、又は約９０％以下である。
【００７０】
アクリルフォーム層は着色されていてもよい。一実施態様ではアクリルフォーム層は白色に着色されている。この実施態様は、グラフィックシートに印刷層を設けたときに画像の鮮明さ、発色などの点で有利である。
【００７１】
図１に示すように、グラフィックシート１０は、ベースフィルム層１２とは反対側のアクリルフォーム層１４の表面にライナー１６を有していてもよい。ライナーとして、例えば、クラフト紙などの紙；ポリエチレン、ポリプロピレン、ポリエステル、酢酸セルロースなどのポリマー；このようなポリマーで被覆された紙などを挙げることができる。これらのライナーは、シリコーン、フルオロカーボンなどにより剥離処理した表面を有してもよい。ライナーの厚みは、一般に約５μｍ以上、約１５μｍ以上又は約２５μｍ以上、約３００μｍ以下、約２００μｍ以下又は約１５０μｍ以下とすることができる。
【００７２】
ベースフィルム層の上に他の層、例えば印刷層などの装飾層、表面保護層、クリア層、印刷インクのレセプタ層などが積層されていてもよい。これらの層が接合層によって接合されていてもよい。装飾層は、グラフィックシートの全面に対応するように配置されていてもよく、一部又は複数の部分に対応するように配置されていてもよい。
【００７３】
印刷層は、グラフィックシートに絵柄、パターンなどによる装飾性又は意匠性を付与するために使用することができる。ベースフィルム層又はレセプタ層の上にトナー、インクなどの着色剤を用いて印刷することにより印刷層を形成することができる。印刷層上に表面保護層又はクリア層を形成してもよい。印刷層は、グラビア印刷、静電印刷、スクリーン印刷、インクジェット印刷、オフセット印刷などの印刷技術を用いることにより形成することができる。印刷インクとして、溶剤系インク、又はＵＶ硬化型インクを用いることができる。印刷層の厚みは様々であってよく、一般に溶剤系インクを用いた場合は、約１μｍ以上、又は約２μｍ以上、約１０μｍ以下、又は約５μｍ以下とすることができる。ＵＶ硬化型インクを用いた場合は、約１μｍ以上、又は約５μｍ以上、約５０μｍ以下、又は約３０μｍ以下とすることができる。
【００７４】
表面保護層として様々な樹脂フィルムを使用することができる。表面保護層は可撓性及び／又は延伸性を有することが望ましい。表面保護層を構成する樹脂として、ポリ塩化ビニル、塩化ビニル−酢酸ビニル共重合体、ポリウレタン、アクリル系樹脂、ポリオレフィンの少なくともいずれかを含む樹脂、又はそれらの組み合わせが挙げられる。表面保護層は少なくとも可視光に対して透明であることが好ましい。表面保護層の厚みは様々であってよく、一般に約４０μｍ以上、約５０μｍ以上、又は約６０μｍ以上、約２００μｍ以下、約１５０μｍ以下、又は約１００μｍ以下とすることができる。
【００７５】
クリア層は、ベースフィルム層、印刷層又は他の層の上にクリア層形成用組成物を塗布して形成することができる。クリア層形成用組成物として、イソシアネート反応性樹脂（例えば、ヒドロキシル基含有化合物）及びイソシアネート系架橋剤を含む組成物を使用することができる。イソシアネート反応性樹脂として、例えばヒドロキシル基などのイソシアネート反応性官能基を有する以下の樹脂：フッ素系樹脂、フタレート系ポリエステル（ＰＥＴ、ＰＥＮなど）、アクリル樹脂、耐石油性樹脂など、及びそれらの組み合わせが使用できる。イソシアネート系架橋剤として、例えばイソホロンジイソシアネート、トリレンジイソシアネート、ジフェニルメタンジイソシアネート、キシリレンジイソシアネートなどの芳香族イソシアネート、水添トリレンジイソシアネート、水添ジフェニルメタンジイソシアネート、水添キシリレンジイソシアネート、ヘキサメチレンジイソシアネートなどの脂肪族イソシアネート、トリレンジイソシアネートの多量体、コロネートＬ、ポリメチレンポリイソシアネートなどのポリイソシアネートなど、及びそれらの組み合わせが挙げられる。イソシアネート系架橋剤のイソシアネート基とイソシアネート反応性樹脂のイソシアネート反応性官能基の比について、イソシアネート基／イソシアネート反応性官能基の値を、約０．３以上、約０．５以上、又は約０．７以上、約１．２以下、約１．１以下、又は約１．０５以下とすることができる。クリア層の厚みは、約１μｍ以上、約２μｍ以上、又は約５μｍ以上、約５０μｍ以下、約３０μｍ以下、又は約２０μｍ以下とすることができる。
【００７６】
レセプタ層として様々な樹脂フィルムを使用することができる。レセプタ層を構成する樹脂として、特に限定されないが、アクリル系ポリマー、ポリオレフィン、ポリビニルアセタール、フェノキシ樹脂などが使用できる。レセプタ層を形成する樹脂のガラス転移温度は、一般に約０℃以上、約１００℃以下とすることができる。ガラス転移温度を上記範囲とすることにより、グラフィックシート全体の柔軟性を損なわずに、トナーの転写又はインクの印刷により鮮明な画像を得ることができる。レセプタ層の厚みは、一般に約２μｍ以上、約５μｍ以上、又は約１０μｍ以上、約５０μｍ以下、約４０μｍ以下、又は約３０μｍ以下とすることができる。
【００７７】
接合層は、一般にアクリル系、ポリオレフィン系、ポリウレタン系、ポリエステル系、ゴム系などの、溶剤型、エマルジョン型、感圧型、感熱型、熱硬化型又は紫外線硬化型の接着剤を含む。接合層の厚みは、一般に約１μｍ以上、約２μｍ以上、又は約５μｍ以上、約５０μｍ以下、約４０μｍ以下、又は約３０μｍ以下とすることができる。
【００７８】
一実施態様では、グラフィックシートは、ベースフィルム層の第２面の上又は上方に接合層を配置し、その接合層の上にアクリルフォーム層を積層することによって製造される。
【００７９】
グラフィックシートの合計厚みは、一般に約５０μｍ以上、約６０μｍ以上、又は約８０μｍ以上、約４００μｍ以下、約３５０μｍ以下、又は約３００μｍ以下とすることができる。グラフィックシートの合計厚みにはライナーの厚みは含まれない。グラフィックシートの合計厚みを上記範囲とし、比較的薄くすることで、グラフィックシートのフレキシビリティを確保し、壁紙等の基材面への良好な追従性を確保することができる。
【００８０】
グラフィックシートの面積は、一般に約５０ｃｍ２以上、約７７ｃｍ２以上、又は約６２３ｃｍ２以上、約３００ｍ２以下、約２００ｍ２以下、又は約１００ｍ２以下とすることができる。
【００８１】
グラフィックシートは、様々な基材の表面に接着することができる。例えば、グラフィックシートを表貼り用グラフィックシートとして、すなわち基材に接着したときにベースフィルム層の第１面側から見た観察者に画像などが視認されるグラフィックシートとして使用することができる。グラフィックシートは、ポリ塩化ビニルシート等の壁紙、又はポスターのように比較的強度の低い基材に対して好適に使用される。一実施態様では基材はポリ塩化ビニルシートである。グラフィックシートを石膏ボード、ガラス、塗装板、フローリング材などに適用することも可能である。基材が建築構造物の一部、例えば壁、窓、床、天井、柱などであってもよく、これらの基材と基材表面に配置されたグラフィックシートとで建築構造物を形成してもよい。
【実施例】
【００８２】
以下の実施例において、本開示の具体的な実施態様を例示するが、本発明はこれに限定されるものではない。部及びパーセントは全て、特に明記しない限り質量による。
【００８３】
＜動的粘弾性測定（ＤＭＴＡ）＞
アクリルフォーム層の貯蔵弾性率（Ｇ’）と損失正接（ｔａｎδ）を動的粘弾性測定装置ＡＲＥＳ−Ｇ２（ティー・エイ・インスツルメント・ジャパン株式会社製、日本国東京都品川区）を用いて測定する。測定条件は、せん断モード、周波数１．０Ｈｚ、温度範囲−６０℃〜２００℃、昇温速度５℃／分である。ｔａｎδの初期ピーク温度からガラス転移温度（Ｔｇ）を得る。動的粘弾性測定の結果として、Ｔｇ及び８０℃におけるｔａｎδを記録する。
【００８４】
＜再剥離性（糊残り率）＞
試験片として長さ１５０ｍｍ、幅２５ｍｍに切断されたものを使用する。試験片を３Ｍ（登録商標）ＤＩ−ＮＯＣ（登録商標）ＭＥ−１１７４（スリーエムジャパン株式会社、日本国東京都品川区）上に２０℃の環境下で貼り付ける。貼り付け方法はＪＩＳ  Ｚ  ０２３７に準拠する。基材に貼り付けた試験片を室温で２４時間放置して養生する。養生後、引張試験機（テンシロン万能試験機、型番：ＲＴＣ−１２１０Ａ、株式会社エー・アンド・デイ、日本国東京都豊島区）を用いて、温度２０℃、速度３００ｍｍ／分で１８０度剥離を行い、再剥離性を剥離時の糊残りの割合で評価する。ＤＩ−ＮＯＣ（登録商標）ＭＥ−１１７４の表面に糊残りがある場合、糊が残っている面積割合を百分率（％）で示し、糊残りが全く無い場合を０％とする。Ｎ＝３で測定し、その平均を糊残り率とする。
【００８５】
＜常態接着力＞
試験片として長さ１５０ｍｍ、幅２５ｍｍに切断されたものを使用する。試験片を３Ｍ（登録商標）ＤＩ−ＮＯＣ（登録商標）ＭＥ−１１７４（スリーエムジャパン株式会社、日本国東京都品川区）上に２０℃の環境下で貼り付ける。貼り付け方法はＪＩＳ  Ｚ  ０２３７に準拠する。基材に貼り付けた試験片を室温で２４時間放置して養生する。養生後、引張試験機（テンシロン万能試験機、型番：ＲＴＣ−１２１０Ａ、株式会社エー・アンド・デイ、日本国東京都豊島区）を用いて、温度２０℃、速度３００ｍｍ／分で１８０度剥離を行う。Ｎ＝３で測定し、その平均を常態接着力とする。
【００８６】
＜寸法安定性＞
試験片として長さ５０ｍｍ、幅５０ｍｍに切断されたものを使用する。試験片を３Ｍ（登録商標）ＤＩ−ＮＯＣ（登録商標）ＭＥ−１１７４（スリーエムジャパン株式会社、日本国東京都品川区）上に２０℃の環境下で貼り付ける。基材に貼り付けた試験片を６５℃のオーブン中で２４時間養生する。養生後、外観を確認する。外観異常や浮き（特に端部からの捲れ）などが無い場合「良好」とし、外観異常や浮きが発生している場合「不良」とする。
【００８７】
例５〜７および比較例４と５については、以下の条件で、難燃性、常態接着力、再剥離性および寸法安定性の試験を行った。
＜難燃性＞
グラフィックシートサンプルをカットして１００ｍｍ角のサンプルを準備し、ＩＳＯ５６６０−１に準拠して、不燃材石膏ボード上に、３Ｍ（登録商標）水性プライマー  ＷＰ−１３７Ｍ（スリーエムジャパン株式会社、日本国東京都品川区）を塗布し、鋼板と粘着剤層とが接するようにして貼り合わせて建築材料を得た。この建築材料に対し、建築基準法第２条第９号および建築基準法施行令第１０８条の２に基づく防耐火試験方法と性能評価規格に従うコーンカロリーメータ試験機による発熱性試験を行なった。評価基準は以下の通りである。
（イ）  総発熱量
合格：８ＭＪ／ｍ２以下     
不合格：８ＭＪ／ｍ２より大きい
２００ｋＷ超過時間合格:１０ｓ未満
不合格：１０ｓ以上
【００８８】
＜常態接着力＞
試験片として長さ１５０ｍｍ、幅２５ｍｍに切断されたものを使用する。不燃材石膏ボードの上に３Ｍ（登録商標）水性プライマー  ＷＰ−１３７Ｍ（スリーエムジャパン株式会社、日本国東京都品川区）を塗布し、その上に試験片を２０℃の環境下で貼り付ける。貼り付け方法、使用した引張試験機、および測定条件は例１と同じ条件を用いた。
【００８９】
＜再剥離性＞
試験片として長さ１５０ｍｍ、幅２５ｍｍに切断されたものを使用する。不燃材石膏ボードの上に３Ｍ（登録商標）水性プライマー  ＷＰ−１３７Ｍ（スリーエムジャパン株式会社、日本国東京都品川区）を塗布し、その上に試験片を２０℃の環境下で貼り付ける。貼り付け方法、使用した引張試験機、および測定条件は例１と同じ条件を用いる。
【００９０】
＜寸法安定性＞
試験片として長さ５０ｍｍ、幅５０ｍｍに切断されたものを使用する。不燃材石膏ボードの上に３Ｍ（登録商標）水性プライマー  ＷＰ−１３７Ｍ（スリーエムジャパン株式会社、日本国東京都品川区）を塗布し、その上に試験片を２０℃の環境下で貼り付ける。養生の条件および外観検査の基準は例１と同じ条件を用いる。
【００９１】
例１
アクリルフォーム層を形成するためのアクリルフォーム前駆体を、通常の乳化重合により調製した。温度計及びコンデンサーを備えた丸底フラスコに、乳化剤としてドデシルベンゼンスルホン酸ナトリウム１．０質量部、イオン交換水１００質量部を投入して混合し、エチルアクリレート４４質量部、ｎ−ブチルアクリレート４６質量部、及びアクリロニトリル１０質量部を添加した。開始剤として過硫酸アンモニウム０．２質量部を投入し、窒素雰囲気下、６０℃で５時間乳化重合を行って、アクリル系ポリマーを含むエマルションを得た。得られたエマルション１００質量部に対して、整泡剤としてオレアミドＭＥＡスルホコハク酸２Ｎａを１．０質量部、増粘剤としてプライマル（商標）ＴＴ−６１５（アクリル樹脂エマルジョン、ダウ・ケミカル日本株式会社、日本国東京都品川区）１．０質量部を添加し、泡立て機により混合し、ミクロに発泡したアクリルフォーム前駆体を得た。得られたアクリルフォーム前駆体を剥離処理されたポリエステルフィルムにシート状に塗布し、１４０℃で５分間乾燥して、厚み６０μｍのアクリルフォーム層を得た。
【００９２】
感圧型アクリル粘着剤のＳＫダイン（登録商標）１３１０（綜研化学株式会社、日本国東京都豊島区）を剥離処理されたポリエステルフィルムに塗布し、９０℃で５分間乾燥して、厚み８μｍの感圧接着層を得た。
【００９３】
感圧接着層を接合層として厚み９０μｍのエンボス加工されたポリ塩化ビニル（ＰＶＣ）フィルムに積層し、その上にアクリルフォーム層を積層して、例１のグラフィックシートを得た。
【００９４】
例２
例１と同様の手順で、エチルアクリレート２６質量部、ｎ−ブチルアクリレート６１．５質量部、アクリル酸３．５質量部、アクリロニトリル７質量部、メチルメタクリレート２質量部を乳化重合してアクリル系ポリマーを含むエマルションを得た。得られたエマルション１００質量部に対して、整泡剤としてオレアミドＭＥＡスルホコハク酸２Ｎａを１．０質量部、架橋剤としてデナコール（登録商標）ＥＸ８５０（エポキシ系架橋剤、ナガセケムテックス株式会社、日本国大阪府大阪市）６質量部、増粘剤としてプライマル（登録商標）ＴＴ−６１５（アクリル樹脂エマルジョン、ダウ・ケミカル日本株式会社、日本国東京都品川区）１．０質量部を添加し、泡立て機により混合し、ミクロに発泡したアクリルフォーム前駆体を得た。得られたアクリルフォーム前駆体を剥離処理されたポリエステルフィルムに塗布し、１４０℃で５分間乾燥して、厚み６０μｍのアクリルフォーム層を得た。その後、例１と同様の手順で例２のグラフィックシートを得た。
【００９５】
例３
例２と同様の手順で、エチルアクリレート２６質量部、ｎ−ブチルアクリレート４９質量部、２−エチルヘキシルアクリレート１１質量部、アクリル酸３質量部、アクリロニトリル７質量部、メチルメタクリレート４質量部を乳化重合してアクリル系ポリマーを含むエマルションを得た。得られたエマルション１００質量部に対して、整泡剤としてオレアミドＭＥＡスルホコハク酸２Ｎａを１．０質量部、架橋剤としてデナコール（登録商標）ＥＸ８５０（エポキシ系架橋剤、ナガセケムテックス株式会社、日本国大阪府大阪市）６質量部、増粘剤としてプライマル（登録商標）ＴＴ−６１５（アクリル樹脂エマルジョン、ダウ・ケミカル日本株式会社、日本国東京都品川区）１．０質量部を添加し、泡立て機により混合し、ミクロに発泡したアクリルフォーム前駆体を得た。得られたアクリルフォーム前駆体を剥離処理されたポリエステルフィルムに塗布し、１４０℃で５分間乾燥して、厚み６０μｍのアクリルフォーム層を得た。その後、例１と同様の手順で例３のグラフィックシートを得た。
【００９６】
例４
例２と同様の手順で、エチルアクリレート４５質量部、ｎ−ブチルアクリレート４６質量部、アクリル酸２質量部、アクリロニトリル７質量部を乳化重合してアクリル系ポリマーを含むエマルションを得た。得られたエマルション１００質量部に対して、整泡剤としてオレアミドＭＥＡスルホコハク酸２Ｎａを１．０質量部、架橋剤としてＤＩＣＮＡＬ  ＧＸ（メタクリル酸メチル・２−イソプロペニル−２−オキサゾリン共重合体、ＤＩＣ株式会社、日本国東京都板橋区）４．５質量部、増粘剤としてプライマル（登録商標）ＴＴ−６１５（アクリル樹脂エマルジョン、ダウ・ケミカル日本株式会社、日本国東京都品川区）１．０質量部を添加し、泡立て機により混合し、ミクロに発泡したアクリルフォーム前駆体を得た。得られたアクリルフォーム前駆体を剥離処理されたポリエステルフィルムに塗布し、１４０℃で５分間乾燥して、厚み６０μｍのアクリルフォーム層を得た。その後、例１と同様の手順で例４のグラフィックシートを得た。
【００９７】
比較例１
例２と同様の手順で、エチルアクリレート１５質量部、ｎ−ブチルアクリレート４９質量部、２−エチルヘキシルアクリレート１８質量部、アクリル酸５質量部、アクリロニトリル４質量部、メチルメタクリレート９質量部を乳化重合してアクリル系ポリマーを含むエマルションを得た。得られたエマルション１００質量部に対して、整泡剤としてオレアミドＭＥＡスルホコハク酸２Ｎａを１．０質量部、架橋剤としてデナコール（登録商標）ＥＸ８５９（エポキシ系架橋剤、ナガセケムテックス株式会社、日本国大阪府大阪市）８質量部、増粘剤としてプライマル（登録商標）ＴＴ−６１５（アクリル樹脂エマルジョン、ダウ・ケミカル日本株式会社、日本国東京都品川区）１．０質量部を添加し、泡立て機により混合し、ミクロに発泡したアクリルフォーム前駆体を得た。得られたアクリルフォーム前駆体を剥離処理されたポリエステルフィルムに塗布し、１４０℃で５分間乾燥して、厚み６０μｍのアクリルフォーム層を得た。その後、例１と同様の手順で比較例１のグラフィックシートを得た。
【００９８】
比較例２
例２と同様の手順で、エチルアクリレート１３質量部、ｎ−ブチルアクリレート５０質量部、２−エチルヘキシルアクリレート２２質量部、アクリル酸４質量部、アクリロニトリル３質量部、メチルメタクリレート８質量部を乳化重合してアクリル系ポリマーを含むエマルションを得た。得られたエマルション１００質量部に対して、整泡剤としてオレアミドＭＥＡスルホコハク酸２Ｎａを１．０質量部、架橋剤としてデナコール（登録商標）ＥＸ８５９（エポキシ系架橋剤、ナガセケムテックス株式会社、日本国大阪府大阪市）７質量部、増粘剤としてプライマル（登録商標）ＴＴ−６１５（アクリル樹脂エマルジョン、ダウ・ケミカル日本株式会社、日本国東京都品川区）１．０質量部を添加し、泡立て機により混合し、ミクロに発泡したアクリルフォーム前駆体を得た。得られたアクリルフォーム前駆体を剥離処理されたポリエステルフィルムに塗布し、１４０℃で５分間乾燥して、厚み６０μｍのアクリルフォーム層を得た。その後、例１と同様の手順で比較例２のグラフィックシートを得た。
【００９９】
例１〜４並びに比較例１及び２のアクリルフォーム層に含まれるアクリル系ポリマーのモノマー組成を表１に、グラフィックシートの評価結果を表２にそれぞれ示す。
【０１００】
【表１】
2019101437.tif 000004
【０１０１】
【表２】
2019101437.tif 000005
【０１０２】
例５
アクリルフォーム層を形成するためのアクリルフォーム前駆体を、通常の乳化重合により調製した。温度計及びコンデンサーを備えた丸底フラスコに、乳化剤としてドデシルベンゼンスルホン酸ナトリウム１．０質量部、イオン交換水１００質量部を投入して混合し、エチルアクリレート４５質量部、ｎ−ブチルアクリレート４６質量部、アクリロニトリル７質量部、およびアクリル酸２質量部を添加した。こうして得られた１００質量部のエマルション１００質量部に対して、整泡剤としてオレアミドＭＥＡスルホコハク酸２Ｎａを２．５質量部、架橋剤としてオキサゾリン系架橋剤（DICNAL GXＤＩＣ株式会社  日本国東京都板橋区)を４．５質量部、増粘剤としてプライマル（商標）ＴＴ−６１５（アクリル樹脂エマルジョン、ダウ・ケミカル日本株式会社、日本国東京都品川区）１．０質量部、さらに難燃剤（水酸化アルミニウム）としてハイジライト（（昭和電工株式会社、日本国東京都港区）１２質量部を加え、泡立て機により混合し、ミクロに発泡したアクリルフォーム前駆体を得た。得られたアクリルフォーム前駆体を剥離処理されたポリエステルフィルムにシート状に塗布し、１４０℃で５分間乾燥して、厚み６０μｍのアクリルフォーム層を得た。例１と同様な手順で、例５のグラフィックシートを得た。
【０１０３】
例５と同様な条件で、水酸化アルミニウムの添加量のみを変更して、例６、例７、比較例３および４のグラフィックシートを作製した。各例の水酸化アルミニウムの添加量およびグラフィックシートの評価結果を表３に示す。
【表３】
2019101437.tif 000006
【０１０４】
本発明の基本的な原理から逸脱することなく、上記の実施態様及び実施例が様々に変更可能であることは当業者に明らかである。また、本発明の様々な改良及び変更が本発明の趣旨及び範囲から逸脱せずに実施できることも当業者には明らかである。
【符号の説明】
【０１０５】
１０    グラフィックシート
１２    ベースフィルム層
１４    アクリルフォーム層
１６    ライナー
１７    微細構造化表面
１８    開口
１９    空洞
【図１】
2019101437.tif 000007